【手続補正書】
【提出日】平成22年11月8日(2010.11.8)
【手続補正１】
【補正対象書類名】明細書
【補正対象項目名】００９６
【補正方法】変更
【補正の内容】
【００９６】
本明細書で与えられる説明および例示は、当該分野の他の当業者に本発明の原理および実際の適用を紹介することを意図する。当業者は、本発明を多くの形態で適合させおよび適用でき、特定の用途の要求に最も好適となろう。従って、記載される本発明の具体的な態様は本発明を網羅または限定するようには意図していない。従って、本発明の範囲は、以上の記載を参照して決定すべきでなく、添付の特許請求の範囲、更にこのような特許請求の範囲が与える均等の全範囲を参照して決定すべきである。特許出願および公開公報を含む全ての論文および文献の開示は参照により全ての趣旨で組入れる。アクリルもしくは（メタ）アクリル（または誘導体の用語，例えば「アクリレート」）の意味は、メタ−アクリルおよびアクリル（および対応する誘導体の用語）を意図する。本明細書で議論する含有成分は、得られる組成物の一部を形成できる。しかし、これらは、接着促進添加剤の一部も形成できる。例えば、接着促進添加剤は、得られる組成物を形成するために含有成分を混合物中に送達するためのビヒクルであることが可能である。本発明は、コーティング組成物を改善するためのキットも意図し、このキットは、本明細書に記載する接着促進添加剤、ならびに任意にベース組成物および／または本明細書で教示するような１種以上の他の含有成分を含むか、更には実質的にそれらからなる。
本発明は以下の態様を有する。
［１］  ａ．ａ）１つ以上の活性水素含有官能基を更に含有するシロキサンの、２つ以上のアクリレート基によるマイケル付加生成物；ｂ）複数のアルコキシシラン部分を有する高分子量付加物；ｃ）少なくとも１つの末端不飽和および複数のアルコキシシリル基を含む化合物；ならびにｄ）珪素、チタン、ジルコニウム、アルミニウムから選択される元素を含む有機金属化合物、から選択されるかまたはｅ）これらの任意の組合せである、コーティング組成物の性能を改善するための作用剤を含む、コーティング組成物用の添加剤。
［２］  酸部分を含む化合物を更に含む、上記［１］に記載の添加剤。
［３］  酸部分が、カルボン酸、スルホン酸、ホスホン酸、またはこれらの任意の組合せによる、上記［１］または［２］に記載の添加剤。
［４］  作用剤がアクリレート化アミノシラン付加物である、上記［１］〜［３］のいずれかに記載の添加剤。
［５］  組成物が熱、放射線または熱と放射線との組合せによって硬化可能な１成分印刷インクである、上記［１］〜［４］のいずれかに記載の添加剤。
［６］  いずれのセラミック相も実質的に有さない、上記［１］〜［５］のいずれかに記載の添加剤。
［７］  基材がガラス、プラスチック、コートされたプラスチック、金属、またはこれらの任意の組合せである、上記［１］〜［５］のいずれかに記載の添加剤。
［８］  上記［１］〜［７］のいずれかに記載の添加剤を、１成分コーティング組成物を形成するためにコーティング組成物と混合するステップを含む、コーティング組成物の性能を改善する方法。
［９］  コーティング組成物を上記［１］〜［８］のいずれかに記載の添加剤と混合してコーティング混合物を形成するステップ、該コーティング混合物を基材に適用するステップ、および適用された混合物を硬化させるステップを含む、基材をコートする方法。
［１０］  硬化のステップが、適用された混合物を紫外線に曝露することを含む、上記［９］に記載の方法。
［１１］  基材がガラス、プラスチック、コートされたプラスチック、金属、またはこれらの任意の組合せである、上記［８］〜［１０］のいずれかに記載の方法。
［１２］  上記［８］〜［１１］のいずれかに記載の方法によって製造される物品。
［１３］  ａ．エポキシ、アクリル、ポリウレタン、またはこれらの任意の組合せから選択されるレジン；
ｂ．着色剤；
ｃ．アクリレート化アミノシラン付加物を含む添加剤；および
ｄ．カルボン酸、スルホン酸、ホスホン酸またはこれらの任意の組合せ
を含む、コーティング組成物。
［１４］  組成物がフリーラジカル反応によって硬化し、付加物が、（ｉ）ビス［３−（トリメトキシシリル）−プロピル］アミン、ビス［３−（トリエトキシシリル）−プロピル］アミンまたはこれらの混合物；および（ｉｉ）ポリアクリレートモノマー；の反応生成物である、上記［１３］に記載のコーティング組成物。
［１５］  ポリアクリレートモノマーが、プロポキシル化ネオペンチルグリコールジアクリレートモノマーである、上記［１４］に記載のコーティング組成物。
［１６］  組成物が光開始剤を含む、上記［１３］または［１４］に記載のコーティング組成物。
［１７］  着色剤が黒である、上記［１３］〜［１６］のいずれかに記載のコーティング組成物。
［１８］  組成物が印刷インクである、上記［１３］〜［１７］のいずれかに記載のコーティング組成物。
［１９］  組成物が１成分組成物として用いられる、上記［１３］〜［１８］のいずれかに記載のコーティング組成物。
［２０］  フィラーを更に含む、上記［１３］〜［１９］のいずれかに記載のコーティング組成物。
［２１］  カルボン酸が、アクリル酸またはメタクリル酸である、上記［１３］〜［２０］のいずれかに記載のコーティング組成物。
［２２］  付加物が、酸の質量部当たり付加物約１０質量部以下の比で存在する、上記［１３］〜［２１］のいずれかに記載のコーティング組成物。
［２３］  基材と、上記［１３］〜［２２］のいずれかに記載の組成物とを接触させることを含む、基材をコーティングする方法。
［２４］  ａ．少なくとも１種のレジン、少なくとも１種の着色剤、少なくとも１種の接着促進添加剤アクリレート化アミノシラン付加物、少なくとも１種のカルボン酸、および光開始剤を混合してコーティング混合物を形成するステップ；
ｂ．該混合物を基材に適用するステップ；ならびに
ｃ．該混合物を基材上で硬化させるステップ
を含む、コーティング組成物の性能を改善する方法。
［２５］  硬化のステップが、紫外線によるものであり、そして付加物が、（ｉ）ビス［３−（トリメトキシシリル）−プロピル］アミン、ビス［３−（トリエトキシシリル）−プロピル］アミンまたはこれらの混合物；および（ｉｉ）ポリアクリレートモノマー；の反応生成物である、上記［２４］に記載の方法。
［２６］  ポリアクリレートモノマーが、プロポキシル化ネオペンチルグリコールジアクリレートモノマーである、上記［２５］に記載の方法。
［２７］  基材がガラス、プラスチック、コートされたプラスチック、金属、またはこれらの組合せから選択される、上記［２４］または［２５］に記載の方法。
［２８］  着色剤が黒である、上記［２４］〜［２７］のいずれかに記載の方法。
［２９］  コーティング混合物が印刷インクである、上記［２４］〜［２８］のいずれかに記載の方法。
［３０］  混合ステップを、コーティング混合物をパッケージ内に１成分組成物として組込む前に行なう、上記［２４］〜［２９］のいずれかに記載の方法。
［３１］  基材が、自動車車両、ビルまたは両者において使用するための透明基材である、上記［２４］〜［３０］のいずれかに記載の方法。
［３２］  カルボン酸が、アクリル酸またはメタクリル酸である、上記［２４］〜［３１］のいずれかに記載の方法。
［３３］  付加物が、酸の質量部当たり付加物約１０質量部以下の比で存在する、上記［２４］〜［３２］のいずれかに記載の方法。
［３４］  硬化のステップが、適用された混合物を紫外線、電子ビームまたは両者に暴露することを含む、上記［２４］〜［３３］のいずれかに記載の方法。
［３５］  上記［２４］〜［３４］のいずれかに記載の方法に従って製造される物品。
［３６］  ａ）ベース組成物；および
ｂ）上記［１］〜［５］のいずれかに記載の接着促進添加剤；
を含む、コーティング組成物を製造するためのキット。
【手続補正２】
【補正対象書類名】特許請求の範囲
【補正対象項目名】全文
【補正方法】変更
【補正の内容】
【特許請求の範囲】
【請求項１】
ａ．ａ）１つ以上の活性水素含有官能基を更に含有するシロキサンの、２つ以上のアクリレート基によるマイケル付加生成物；ｂ）複数のアルコキシシラン部分を有する高分子量付加物；ｃ）少なくとも１つの末端不飽和および複数のアルコキシシリル基を含む化合物；ならびにｄ）珪素、チタン、ジルコニウム、アルミニウムから選択される元素を含む有機金属化合物、から選択されるかまたはｅ）これらの任意の組合せである、コーティング組成物の性能を改善するための作用剤；ならびに
ｂ．酸部分を含む化合物
を含む、コーティング組成物用の添加剤。
【請求項２】
コーティング組成物の性能を改善するための作用剤が、１つ以上の活性水素含有官能基を更に含有するシロキサンの、２つ以上のアクリレート基によるマイケル付加生成物と、複数のアルコキシシラン部分を有する高分子量付加物と、の混合物を含む、請求項１に記載の添加剤。
【請求項３】
コーティング組成物の性能を改善するための作用剤の、酸部分を含む化合物に対する比が、１:１〜１０:１である、請求項１に記載の添加剤。
【請求項４】
酸部分を含む化合物が、カルボン酸、スルホン酸、ホスホン酸、またはこれらの任意の組合せである、請求項１に記載の添加剤。
【請求項５】
コーティング組成物を請求項１に記載の添加剤と混合してコーティング混合物を形成するステップ、該コーティング混合物を基材に適用するステップ、および適用された混合物を硬化させるステップを含む、基材をコートする方法。
【請求項６】
硬化のステップが、適用された混合物を紫外線に曝露することを含む、請求項５に記載の方法。
【請求項７】
請求項５に記載の方法によって製造される物品。
【請求項８】
ａ．エポキシ、アクリル、ポリウレタン、またはこれらの任意の組合せから選択されるレジン；
ｂ．着色剤；および
ｃ．請求項１に記載の添加剤；
を含む、コーティング組成物。
【請求項９】
添加剤が１〜３０質量部の量で存在する、請求項８に記載のコーティング組成物。
【請求項１０】
ａ）ベース組成物；および
ｂ）請求項１に記載の接着促進添加剤；
を含む、コーティング組成物を製造するためのキット。